(57)【特許請求の範囲】
【請求項１】
少なくとも有機系基材と層状粘土鉱物とからなる複合摩擦調整材であって、
前記有機系基材の原料の一部又は全部がカシューオイル又はカシューオイル縮合物からなり、
前記層状粘土鉱物がモンモリロナイト又はフッ素雲母であり、
前記層状粘土鉱物の層間に有機オニウムイオンが挿入され層間距離が拡大した層状粘土鉱物が、薄層化されて該有機系基材中に分散していることを特徴とする複合摩擦調整材。
【請求項２】
前記薄層化された層状粘土鉱物の厚みが１〜５０ｎｍであることを特徴とする請求項１に記載の複合摩擦調整材。
【請求項３】
前記複合摩擦調整材の平均粒径が１０μｍ〜５ｍｍであることを特徴とする請求項１または２に記載の複合摩擦調整材。
【請求項４】
補強繊維、摩擦調整材及び結合材を主成分とする摩擦材であって、請求項１〜３のいずれか１項に記載の複合摩擦調整材を配合したことを特徴とする摩擦材。
【発明の詳細な説明】
【技術分野】
【０００１】
本発明は、産業機械、鉄道車両、荷物車両、乗用車などに用いられる摩擦材に関するものであり、特に摩擦材に配合される複合摩擦調整材に関するものである。
【背景技術】
【０００２】
ディスクブレーキやドラムブレーキなどのブレーキ、あるいはクラッチなどに使用される摩擦材は、摩擦作用を与え、かつその摩擦性能を調整する摩擦調整材、補強作用をする繊維基材、これらを一体化し強度を与える結合材などの材料からなっている。
その中で、摩擦材の摩擦特性を調整する材料としては摩擦調整材及び固体潤滑材があるが、これらにも無機系と有機系とがあり、それぞれの特徴があって、１種類ではすべての要求を満足することが難しいので、通常２種類以上のものが組み合わされて使用されている。そして、摩擦調整材としては、例えば、アルミナやシリカ、マグネシア、ジルコニア、銅、アルミニウム、亜鉛等の無機系摩擦調整材、又、有機系摩擦調整材としてゴムダストやカシューダストなどが配合されている。また固体潤滑材としては、黒鉛や二硫化モリブデン等を挙げることができる。
【０００３】
特許文献１では、カシューダストとマイカあるいはチタン酸カリウム短繊維からなる複合化されたフリクションダストが摩擦材に配合されている。また、特許文献２では、平均粒子径が２５０μｍ以下のカシューダストとチタン酸カリウムを他の配合材と共に熱成形した摩擦材が記載されている。
このように、カシューダストやゴムダストなどの有機系摩擦調整材は、摩擦材に柔軟性を与えると共に、摩擦面温度２００〜２５０℃で液化し潤滑作用により摩擦係数を安定化させる役割がある。
【０００４】
また、特許文献３では、有機系摩擦調整材としてアラミド樹脂粉末を用いて高温での摩耗特性を改良する技術が開示されている。
【特許文献１】特開平５−２５５６５７号公報
【特許文献２】特開平６−９９４６号公報
【特許文献３】特開２００２−２９４２１８号公報
【発明の開示】
【発明が解決しようとする課題】
【０００５】
しかしながら、カシューダストは熱分解開始温度が低いため、３００℃以上の高温時においてフェード現象による摩擦係数の低下や摩耗の増大が起こる一因となっている。特許文献３のようにアラミド樹脂粉末を用いれば高温での摩耗特性を改良できるが、材料コストが高くなる問題がある。
また、上記に挙げたカシューダスト又はアラミド樹脂粉末からなる有機系摩擦調整材は、いずれも静摩擦係数が大きいためにスティックスリップ現象が起こりやすく、ブレーキ鳴きの原因となりやすいという問題点を有している。
【０００６】
従って、本発明の第一の課題は、フェード抑制、高温摩擦に優れ、低温域まで摩擦係数が安定化し、ブレーキ鳴きを抑制し、高強度、高熱伝導率、高減衰率を摩擦材に付与できる複合摩擦調整材を提供することである。
また、本発明の第二の課題は、上述の特性を備えた複合摩擦調整材を配合することにより、上記の優れた性能を有する摩擦材を提供することである。
【課題を解決するための手段】
【０００７】
本発明者は、上記した従来の技術の問題点を解決すべく鋭意研究を行い、層状粘土鉱物に化学的処理を施して、層状粘土鉱物の層間に有機化合物分子が挿入された有機化層状粘土鉱物を合成し、この有機化層状粘土鉱物を熱硬化性樹脂と混合し加熱撹拌すると、層状粘土鉱物が薄層化して熱硬化性樹脂中に均一に分散され、有機系基材と層状粘土鉱物からなる複合材料の機械的強度及び高温での耐摩耗性が向上することを見出し、本発明を完成した。
すなわち、本発明の課題は、下記（１）〜（４）により達成された。
【０００８】
（１）  少なくとも有機系基材と層状粘土鉱物とからなる複合摩擦調整材であって、前記有機系基材の原料の一部又は全部がカシューオイル又はカシューオイル縮合物からなり、前記層状粘土鉱物がモンモリロナイト又はフッ素雲母であり、前記層状粘土鉱物の層間に有機オニウムイオンが挿入され層間距離が拡大した層状粘土鉱物が、薄層化されて該有機系基材中に分散していることを特徴とする複合摩擦調整材。
（２）  前記薄層化された層状粘土鉱物の厚みが１〜５０ｎｍであることを特徴とする上記（１）に記載の複合摩擦調整材。
（３）  前記複合摩擦調整材の平均粒径が１０μｍ〜５ｍｍであることを特徴とする上記（１）または（２）に記載の複合摩擦調整材。
（４）  補強繊維、摩擦調整材及び結合材を主成分とする摩擦材において、上記（１）〜（３）のいずれか１項に記載の複合摩擦調整材を配合したことを特徴とする摩擦材。
【発明の効果】
【０００９】
本発明の複合摩擦調製材を配合した摩擦材は、層状粘土鉱物が有機基材を補強し、耐熱性・機械的強度を向上させ、高温時のフェード現象や摩耗の増大を抑制することができる。また、層状粘土鉱物との複合化により表面の平滑性が付与され、静摩擦係数を低下させるためスティックスリップ現象を抑制する効果がある。
また、材料の複合化にあたり、新たな設備投資や高価な材料を必要とせず、安価で大きな改良効果が得られる。
【発明を実施するための最良の形態】
【００１０】
以下、本発明を詳細に説明する。
本発明で使用する有機系基材としては、ゴム、樹脂等の熱可塑性樹脂あるいは熱硬化性樹脂を使用することができる。本発明の複合摩擦調整材には熱硬化性樹脂を使用することが好ましく、フェノール樹脂（カシュー、ゴム、シリコーン、フェノールアラルキル、リン、ホウ素、ポリビニルブチラール、アクリル、エポキシ、メラミン、オイルなどによる各種変性フェノール樹脂を含む）、メラミン樹脂、ユリア樹脂、ポリイミド樹脂、エポキシ樹脂、ポリエステル樹脂などが挙げられる。これらの樹脂は１種又は２種以上混合して使用することができる。
【００１１】
上記の熱硬化性樹脂中、更に好ましいのはカシューダストの製造原料として用いられるカシュー樹脂であり、天然のカシューオイル（カシューナッツシェルリキッドとも言う）とアルデヒドによる重縮合物である。カシューオイルは、カルダノール、カルドール、メチルカルドールあるいはアナカルド酸を成分とするカシューナッツシェルから抽出したオイル（リキッド）であり、主成分はカルダノールである。カルダノールはｍ−位に炭素数１０〜３０の直鎖又は分岐状の脂肪族炭化水素基を有するフェノール誘導体で、炭化水素基にはアルケニル、ジエンあるいはトリエンからなる不飽和結合を含む。
カシューオイルを本発明の有機系基材として使用する場合、モノマー（オイル）、オリゴマー、変性カシューオイルあるいは高分子量の重縮合体のいずれの形態で使用することも可能である。
【００１２】
本発明で使用可能な層状粘土鉱物としては、特に制限されず、例えば、カオリナイト、バイロフィライト−タルク、スメクタイト、バーミキュライト、雲母、脆雲母、緑泥石およびセピオライト−パリゴスカイト等の結晶質型粘土鉱物が使用できる。層電荷のない前記カオリナイト群に属する粘土鉱物としては、例えば、カオリナイト、ディッカイト、ハロイサイト、ナクライト、クリソタイル、同じく層電荷のないバイロフィライト−タルク群に属する粘土鉱物としては、例えば、バイロフィライト、タルクがあげられる。また、層電荷を有するスメクタイト群としては、例えば、モンモリロナイト、バイデライト、ノントロライト、サポナイト、ヘクトライト、スチブンサイトが、バーミキュライト群としては、例えば、ジ−バーミキュライト、トリ−バーミキュライトが、雲母群としては、例えば、白雲母、パラゴライト、フロゴパイト、黒雲母、レピドライトが、脆雲母群としては、例えば、マーガライト、クリントナイトが、緑泥石群としては、ドンパサイト、スドウ石、クッカイト、クリノクロア、シャモサイトが、それぞれあげられる。また、層電荷のないセピオライト−パリゴスカイト群としては、セピヲライト、パリゴルスカイトがあげられる。これらの中でも、層電荷を有する結晶質粘土鉱物が好ましく、より好ましくは、スメクタイト群、バーミキュライト群、雲母群である。具体的には、モンモリロナイト、バーミキュライト、イライトが好ましく、特にモンモリロナイトが好ましい。また、合成雲母、特にフッ素雲母も好適に使用することが出来る。
【００１３】
上記層状粘土鉱物に対しては、例えば、有機オニウムイオンをイオン結合させることによって層状粘土鉱物を有機化し、層状粘土鉱物の層間距離を広げ、樹脂が挿入され得るようにする。本発明では層厚が５０〜２００ｎｍの層状粘土鉱物を原料として使用することが好ましい。これらの層状粘土鉱物のカチオン交換量は、１０〜３００ミリ当量／１００ｇのものが好ましい。
【００１４】
有機オニウムイオンにより層状粘土鉱物を有機化するには、層状粘土鉱物の結晶層間に存在する金属陽イオンを、陽イオンたる有機オニウムイオンでイオン交換すればよい。そして、イオン交換されることにより、有機オニウムイオンが層状粘土鉱物にイオン結合されることとなり、その結果、層状粘土鉱物の層間距離が拡大し、結晶層間に樹脂が侵入し易くなると共に、層状粘土鉱物が疎水化されて、樹脂材料との混合状態が均一になる。
【００１５】
層状粘土鉱物を有機オニウムイオンで有機化するための有機化条件には特に限定はないが、水系媒体中に、有機オニウムイオンを層状粘土鉱物の陽イオン交換量に対し、０．８〜１．２当量、更に好ましくは０．９〜１．１当量を室温〜１００℃の温度で加熱撹拌し、反応させることによって有機化することができる。
撹拌装置としては、撹拌装置付きの槽であればガラス製でもよく、特に限定されず、例えば、高速ミキサー、ニーダー等で撹拌する。
【００１６】
有機オニウムイオンとしては、特に限定されるものではなく、市販品を適宜使用できるが、炭素数６以上の有機オニウムイオンが望ましく、例えば、その具体例として、ヘキシルアンモニウムイオン、オクチルアンモニウムイオン、２−エチルヘキシルアンモニウムイオン、ドデシル（ラウリル）アンモニウムイオン、オクタデシル（ステアリル）アンモニウムイオン、ジオクチルジメチルアンモニウムイオン、トリオクチルアンモニウムイオン、ジステアリルジメチルアンモニウムイオン、ジメチルジオクタデシルアンモニウムイオン等のアンモニウムイオンや、ホスフォニウムイオン、オキソニウムイオン、スルホニウムイオン等を挙げることが出来、これらの中の少なくとも１種以上を当業者の裁量で用いることが出来る。
【００１７】
有機化された層状粘土鉱物は、層状粘土化合物の層間に有機オニウムイオンが挿入され、層間が開いた状態の層状粘土鉱物である。有機化層状粘土鉱物は、層間が、好ましくは１３〜１５０Å、より好ましくは３０〜１５０Åの範囲にあることである。層間が１３Å未満では樹脂と混合して、混合しても、充分に層状粘土鉱物が剥離、分散しないため、得られる複合摩擦調整材の特性が劣るものとなる。従って、層間距離を広げておくことは重要である。
なお、層状粘土鉱物の層間距離は、Ｘ線回折（Ｃｕ−Ｋα線を使用、Ｓｃａｎｎｉｎｇ速度１°／分、２θ＝０．８°〜２０°の範囲）により測定することができる。
【００１８】
次に、層間距離が拡大した有機化された層状粘土鉱物に有機系基材を挿入して、薄層化された層状粘土鉱物が均一に分散されている複合摩擦調整材の調製方法について説明する。
本発明の有機系基材としては、すでに述べたようにカシューオイルを出発原料とする樹脂を使用することが好ましい。具体的には、モノマーであるカシューオイル、オリゴマー、変性カシューオイルあるいは高分子量の重縮合体と有機化した層状粘土鉱物及びフルフラール等のアルデヒドを混合、加熱撹拌して調製する。本発明では、特にカシューオイルと層状粘土鉱物を使用して複合摩擦調整材とする工程は、層状粘土鉱物が微分散されやすくなるので好ましい。
【００１９】
複合摩擦調整材中の、前記カシュー樹脂に対する層状粘土鉱物粒子の配合比率は、１〜５０質量％、好ましくは、１〜２０質量％であることが好ましい。層状粘土鉱物粒子の配合比率が１質量％未満では耐熱性が向上せず、フェード現象が抑制されない。一方、５０質量％を超えると、柔軟性がなくなり、摩擦材のノイズ抑制効果が小さくなる。
有機系基材として、カシュー樹脂以外に他の樹脂を併用しても差し支えない。併用する樹脂は特に限定されないが、フェノール樹脂が同じ硬化触媒を使用できるので有利である。混合比率は有機系基材全体に対しカシュー樹脂が５０〜９０質量％であることが好ましい。
【００２０】
複合摩擦調整材の製造は、撹拌機を備えた反応槽に原料のカシュー樹脂（カシューオイル又はそのオリゴマーも含む）、反応溶媒、有機化した層状粘土鉱物及びアルデヒドを投入し、１０〜３０℃で１〜６時間撹拌する。
反応溶媒は特に制限されないが、メチルエチルケトン、メタノール、エタノール、ジオキサン、メチルセロソルブ、アセトニトリル、酢酸エチル、トルエン、水あるいはそれらの混合物を使用することができる。アルデヒドとしては、ホルムアルデヒド、パラホルムアルデヒド、アセトアルデヒド、フルフラールなどがある。
使用する原料の混合比率は、カシュー樹脂１００質量部に対し、アルデヒド１０〜３０質量部、層状粘土鉱物１〜５０質量部の範囲とすることが好ましい。反応溶媒の使用量は適宜決定すればよい。
【００２１】
触媒としてアミン系あるいは酸性の硬化触媒を添加し、１〜２４時間撹拌すると層状粘土鉱物が均一に分散した架橋性樹脂が生成する。
更に、樹脂をオーブン中で１５０〜２５０℃で約１〜１０時間硬化熱処理し、反応を終了させる。この段階でカシュー樹脂は層状粘土鉱物に挿入され、薄層化が完結する。このように、本発明の複合摩擦調整材では、層状粘土鉱物が薄層化されているので、フィラー表面積が著しく増大し、補強効果が大きくなる。従って、少量のフィラー含有率（３〜５ｗｔ％）でも特性を向上することができる。これに対し、特許文献１のようにマイカを薄層化せずに添加した場合、マイカ層間の碧開によりかえって強度低下を起こす場合がある。
【００２２】
本発明の複合摩擦調製材では、有機オニウムイオンによる層状粘土鉱物の有機化と複合樹脂の形成段階での撹拌により層状粘土鉱物の薄層化が促進され、薄層化前５０〜２００ｎｍの層状粘土鉱物の厚みは、薄層化された後１〜５０ｎｍの範囲になり、層間距離（結晶間距離）は、大体３〜９ｎｍ以上となる。また、薄層化後の層状粘土鉱物のアスペクト比は２０〜１００の範囲にあることが好ましい。
【００２３】
本発明の最も好ましい実施態様としては、有機系基材の原料であるカシューオイルのオイル（単量体）又はオリゴマーを有機オニウムイオンにより層間が膨潤した層状粘土鉱物に挿入し、アルデヒドと縮合したカシュー樹脂が層状粘土鉱物に挿入され加熱硬化された複合摩擦調製材である。
本発明で得られた複合摩擦調整材は、最後に得られたカシュー樹脂と層状粘土鉱物からなる複合体を粉砕して複合摩擦調整材とする。粉砕された複合摩擦調整材の粒径は特に限定されるものではなく、摩擦材に要求される特性などに応じて当業者の裁量で定めることができるが、摩擦材原料混合時の分散性の悪化を避けるため、５０〜２０００μｍであることが望ましく、平均粒径を１００〜８００μｍ程度にそろえることが更に望ましい。
【００２４】
本発明で得られた複合摩擦調整材は摩擦材の配合材として使用できる。摩擦材の配合に際しては、通常用いられる配合材が使用される。補強用の繊維基材としては、耐熱性有機繊維、無機繊維、金属繊維が使用される。前記した耐熱性有機繊維としては、例えば芳香族ポリアミド繊維、耐炎性アクリル繊維が使用され、無機繊維としては例えばチタン酸カリウム繊維やアルミナ繊維等のセラミック繊維、ガラス繊維、カーボン繊維、ロックウール等が使用され、また金属繊維としては例えば銅繊維やスチール繊維が使用される。無機充填材としては、硫酸バリウムや炭酸カルシウム等の粒子が使用される。
【００２５】
結合材としては、例えばフェノール樹脂（ストレートフェノール樹脂、ゴム等による各種変性フェノール樹脂を含む）、メラミン樹脂、エポキシ樹脂等が使用される。また、摩擦調整材としては、例えば、アルミナやシリカ、マグネシア、ジルコニア、銅、アルミニウム、亜鉛等の無機系摩擦調整材や、ゴム粉、樹脂粉等の有機系摩擦調整材が使用される。これらの摩擦調整材と本発明の複合摩擦調整材を併用して配合することは何ら問題なく、その配合比率は当業者の裁量により決定することが出来る。固体潤滑材としては、例えば、グラファイトや二硫化モリブデン等が使用される。
各種配合材の混合比率は、補強用の繊維基材が摩擦材全体の１５〜４０質量％、摩擦調整材が１０〜２５質量％、充填材が３５〜７０質量％、結合材が６〜２４質量％とするのが好ましい。本発明の複合摩擦調整材は摩擦材全体の１〜１５質量％が好ましい。
【００２６】
摩擦材の製造においては、周知の製造工程により行うことができ、例えば、予備成形、熱成形、加熱、研磨等の工程を経て摩擦材を作製することができる。ディスクブレーキ用摩擦パッドの製造工程の場合においては、板金プレスにより所定の形状に成形され、脱脂処理及びプライマー処理が施され、そして接着剤が塗布されたプレッシャプレートと、耐熱性有機繊維や無機繊維、金属繊維等の繊維基材と、無機・有機充填材、摩擦調整材及び結合材等の粉末原料とを配合し、撹拌により十分に均質化した原材料を常温にて所定の圧力で成形（予備成形）して作製した予備成形体とを、熱成形工程において所定の温度及び圧力を加えて両部材を一体に固着し、アフタキュァを行い、最終的に仕上げ処理を施す工程が行われており、このような工程により製造することができる。
【実施例】
【００２７】
以下、実施例により本発明を具体的に説明する。ただし、本発明の範囲はこれらの実施例のみに限定されるものではない。
（実施例１）複合摩擦調整材Ａの調製
１リットルのビーカーに蒸留水３５０ｇとモンモリロナイト６．５ｇを加えて１時間撹拌した後、ジメチルジオクタデシルアンモニウム２．６ｇを加え、３０℃で６時間撹拌した。撹拌液をろ過し残渣をデシケータ中で減圧乾燥して層状粘土鉱物の白色粉末を回収した。
次に、カシューオイル１００ｇ、フルフラール３０ｇと上記で作製した白色粉末を混合し、３０℃で３時間撹拌した。撹拌溶液にジメチル硫酸４ｇを加え１０分間撹拌した後、３０℃で２４時間静置してゲル化させた。ゲル化終了後オーブン中で２００℃、５時間硬化させ、冷却・粉砕分級し平均粒子径５００μｍの複合摩擦調整材Ａを得た。
【００２８】
（実施例２）複合摩擦調整材Ｂの調製
上記モンモリロナイトの代わりに合成フッ素雲母（コープケミカル製ＭＥ−１００）を使用した以外は実施例１と同様の製法により平均粒子径５００μｍの複合摩擦調整材Ｂを得た。
【００２９】
（比較例１）カシューダストの調製
１リットルのビーカー中で、カシューオイル１００ｇとフルフラール３０ｇを混合し、３０℃で３時間撹拌した。撹拌溶液にジメチル硫酸４ｇを加え１０分間撹拌した後、３０℃で２４時間静置してゲル化させた。ゲル化終了後オーブン中で２００℃、５時間硬化させた後、冷却・粉砕し平均粒子径５００μｍのカシューダストを得た。
【００３０】
（比較例２）複合摩擦調整材Ｃの調製
１リットルのビーカー中で、カシューオイル１００ｇ、フルフラール３０ｇ及びモンモリロナイト６．５ｇを混合し、３０℃で３時間撹拌した。その後、撹拌溶液にジメチル硫酸４ｇを加え１０分間撹拌した後、３０℃で２４時間静置してゲル化させた。ゲル化終了後オーブン中で２００℃、５時間硬化させた後、冷却・粉砕し平均粒子径５００μｍの複合摩擦調整材Ｃを得た。
【００３１】
（比較例３）複合摩擦調整材Ｄの調製
１リットルのビーカー中で、カシューオイル１００ｇ、フルフラール３０ｇ及び合成フッ素雲母（コープケミカル製ＭＥ−１００）６．５ｇを混合し、３０℃で３時間撹拌した。撹拌溶液にジメチル硫酸４ｇを加え１０分間撹拌した後、３０℃で２４時間静置してゲル化させた。ゲル化終了後オーブン中で２００℃、５時間硬化させた後、冷却・粉砕し平均粒子径５００μｍの複合摩擦調整材Ｄを得た。
【００３２】
（摩擦材の作製）
表１の配合材をミキサーで混合後、混合物を予備成形型に投入し常温、３０Ｍｐａで圧縮して予備成形を行った。次いで、予備成形体と、予め接着剤を塗布したプレッシャプレートとを熱成形型にセットし、１５０℃、４０Ｍｐａで５分間加熱圧縮成形を行った。得られた熱成形体を２２０℃、３時間熱処理を行い摩擦材を得た。
【００３３】
【表１】
0005487411.tif 000002
【００３４】
（摩擦材の評価）
１）フェード試験
実施例１〜２および比較例１〜３の摩擦材からテストピースを切出し、テストピース摩擦試験機を用いてＪＡＳＯ−Ｃ４０６−８２に準拠して試験を行い、第１フェードの最小摩擦係数と試験後の摩擦材摩耗量を比較した。
２）ブレーキ鳴き試験
実施例１〜２および比較例１〜３の摩擦材からテストピースを切出し、テストピース摩擦試験機を用いて初速度：５〜６０ｋｍ／ｈ、減速度：０．４９〜７．８４ｍ／ｓｅｃ２、摩擦温度：２０℃〜２００℃、絶対湿度：５〜１５ｇ／ｍ３の条件を組合せたテストコードで試験を行い、音圧７０ｄｂ以上のブレーキ鳴きの発生した割合を比較した。
（試験結果）
これらの試験結果を第２表に示す。
【００３５】
【表２】
0005487411.tif 000003
【００３６】
その結果、本発明の複合摩擦材を用いた実施例１及び２の摩擦材は比較例１〜３のそれらよりもフェードによる摩擦係数の低下が少なく、摩擦材摩耗量も低減することが出来た。また、実施例１〜２の摩擦材はブレーキ鳴きの発生もなく顕著な改良効果が認められた。
【産業上の利用可能性】
【００３７】
本発明の複合摩擦調整材は、従来のカシューダストと層状粘土鉱物からなる摩擦調整材に比べて格段に耐熱性及び機械的強度が向上している。従って、この複合摩擦調整材を含有する摩擦材は、フェード抑制、高温摩耗改善効果が大きく、低温域から高温域まで摩擦係数が安定化し、しかも静摩擦係数が小さくなるのでブレーキ鳴きが抑制され、高強度、高熱伝導率、高減衰率などの改良効果が認められ、摩擦材の製造工程に本発明により製造された複合摩擦調整材が採用される可能性は大きい。